(57)【要約】【課題】  インクジェット記録方法により印字した場合、普通紙に対する発色性と、光沢紙に対する光沢性に優れ、かつ、吐出安定性と目詰まり回復性にも優れたインク組成物、該インク組成物を用いたインクジェット記録方法、及び印刷物を提供すること【解決手段】  顔料と、該顔料を包含し、かつ該顔料をインク組成物中に分散可能とする水不溶性ビニルポリマーのポリマー粒子と、界面活性剤と、主溶媒としての水とを少なくとも含む分散液からなり、前記界面活性剤が下記化学式（Ｉ）で表される化合物と、下記化学式（ＩＩ）で表される化合物とを重量比２：１〜１：４の範囲で含む組成のインク組成とする。【化１】2006282759.tif 000020【化２】2006282759.tif 000021【選択図】なし【特許請求の範囲】
【請求項１】
顔料と、該顔料を包含し、かつ該顔料をインク組成物中に分散可能とする水不溶性ビニルポリマーのポリマー粒子と、界面活性剤と、主溶媒としての水とを少なくとも含んでなり、前記界面活性剤が下記化学式（Ｉ）で表される化合物と、下記化学式（ＩＩ）で表される化合物とを重量比２：１〜１：４の割合の範囲で含むことを特徴とするインク組成物。
【化１】
2006282759.tif 000014
【化２】
2006282759.tif 000015
【請求項２】
前記界面活性剤が前記化学式（Ｉ）で表される化合物と、前記化学式（ＩＩ）で表される化合物とを重量比５：７〜５：１３の割合で含むことを特徴とする請求項１に記載のインク組成物。
【請求項３】
前記水不溶性ビニルポリマーが
Ａ）式（ＩＩＩ）：
【化３】
2006282759.tif 000016
（式中、Ｒ1は水素原子又はメチル基、Ｒ2は水素原子、炭素数１〜２０のアルキル基又は炭素数１〜９のアルキルフェニル基、ｍは１〜３０の数を示す）
で表されるモノマーＡ１、
式（ＩＶ）：
【化４】
2006282759.tif 000017
（式中、Ｒ1及びＲ2は前記と同じ。ｎは１〜３０の数を表す）
で表されるモノマーＡ２、
式（Ｖ）：
【化５】
2006282759.tif 000018
（式中、Ｒ1、Ｒ2、ｍ及びｎは前記と同じ。オキシエチレン基及びオキシプロピレン基は〔  〕内においてその順序は問わず、ランダムであってもブロックであってもよい）
で表されるモノマーＡ３及び
式（ＶＩ）：
【化６】
2006282759.tif 000019
（式中、Ｒ1、Ｒ2、ｍ及びｎは前記と同じ。オキシプロピレン基及びオキシテトラメチレン基は〔  〕内においてその順序は問わず、ランダムであってもブロックであってもよい）
で表されるモノマーＡ４
からなる群より選ばれた１種以上のモノマーＡと、
Ｂ）塩生成基含有モノマーと、
Ｃ）前記モノマーＡ及び前記塩生成基含有モノマーと共重合可能なモノマーを含有するモノマー組成物を重合させてなることを特徴とする請求項１または２に記載のインク組成物。
【請求項４】
前記共重合可能なモノマーが芳香環含有モノマー及びマクロマーからなる群より選ばれた少なくとも１種以上を含有することを特徴とする請求項３に記載のインク組成物。
【請求項５】
芳香環含有モノマーが、スチレン、α−メチルスチレン、ビニルトルエン及びビニルナフタレンからなる群より選ばれた１種以上であることを特徴とする請求項４に記載のインク組成物。
【請求項６】
前記マクロマーが片方の末端に重合性官能基を有するスチレン系マクロマーであることを特徴とする請求項４に記載のインク組成物。
【請求項７】
組成中にアルカリ金属の水酸化物、アンモニア、トリエタノールアミン、トリプロパノールアミンの群から選択される１種以上のｐＨ調整剤を含むことを特徴とする請求項１〜６のいずれか１項に記載のインク組成物。
【請求項８】
前記インク組成物が水溶性有機溶媒及び／又は１，２−アルカンジオールをさらに含むことを特徴とする請求項１〜７のいずれか１項に記載のインク組成物。
【請求項９】
前記水溶性有機溶媒が、水溶性のポリオール、グリコール系ブチルエーテル、ピロリドンから選択される１種以上であることを特徴とする請求項１〜８のいずれか１項に記載のインク組成物。
【請求項１０】
請求項１〜９のいずれか１項に記載のインク組成物の液滴をノズルより吐出させ、前記液滴を記録媒体に付着させることを特徴とするインクジェット記録方法。
【請求項１１】
請求項１０に記載のインクジェット記録方法によって記録された記録物。
【発明の詳細な説明】
【技術分野】
【０００１】
本発明は、主としてインクジェット記録方式による印刷に用いられるインク組成物、該インク組成物を用いたインクジェット記録方法及び該記録方法により印刷された記録物に関する。さらに詳細には、本発明は特に普通紙に対して高い発色性及び光沢紙での光沢性に優れ、かつ吐出安定性と目詰まり回復性に優れるインク組成物、これを用いたインクジェット記録方法、及び該方法によって得られた記録物に関する。
【背景技術】
【０００２】
インクジェット記録方法は、微細なノズルヘッドからインクの小滴を飛翔させ、紙等の記録媒体に付着させて印刷を行う記録方法である。
従来、インクジェット記録方法に用いられるインク組成物には、着色材に水性染料が使用されることが多く、水性染料インクは種々の記録媒体にも印刷でき、かつ光沢紙への記録においては優れた光沢性を得ることができる。しかし、一方では耐光性、耐ガス性、耐水性に劣るという欠点を有していることから、近年のインク開発は耐光性、耐ガス性、耐水性の欠点を改善するために、着色剤として顔料を使用した水性顔料インクも検討されてきている。
【０００３】
水性顔料インクは、一定の粒径を有する顔料微粒子を水溶媒中に均一に分散させた分散液であり、記録媒体に印刷後、該記録媒体上に顔料を含むインク皮膜を形成する。そのため、耐光性、耐ガス性及び耐水性に優れ、種々の記録媒体への優れた発色性を示す。
一方で、光沢紙のような表面が平滑に加工された記録媒体に印刷した場合、インク皮膜中の顔料微粒子による光の乱反射により、記録部分の光沢性が損なわれるという課題があった。さらに普通紙上の発色性を上げるためにインク組成中の顔料の含有量を増やすと、さらに光沢性が損なわれ、また、それにともないインクの粘性も急激に増加してしまい、目詰まり回復性が悪化する場合があった。
また、インク中に安定に顔料微粒子を分散させるためには、過剰の界面活性剤、又は高分子分散剤が必要であり、気泡の発生や濡れを原因とする印字安定性の悪化を引き起こす場合があった。
【０００４】
一方で、インク組成中の顔料の含有量を減らすと、光沢紙上の記録部分の光沢性は向上し、インク粘度も最適値に制御し易くなるため目詰まり回復性も良好となり、顔料微粒子を分散させるために必要な界面活性剤や高分子分散剤も適量でよいため印字安定性は良好となる。しかしながら、普通紙上の発色性は低下するという別の課題を生ずる。
【０００５】
これらの前記課題に対して、例えば、特許文献１には水不溶性のビニルポリマー微粒子の水分散体を用いることにより、高発色かつ光沢性に優れた印字が可能なインク組成物が得られることが提案されている。
しかしながら、依然として、市場では普通紙に対する発色性や光沢紙に対する光沢性に優れ、かつ、吐出安定性と目詰まり回復性にも優れるという、これら全ての特性を満足するインク組成物、及びこれを用いたインクジェット記録方法が要望されている。
【０００６】
【特許文献１】特開２００４−７５９８８号公報
【発明の開示】
【発明が解決しようとする課題】
【０００７】
本発明者等は前記従来のインク組成物のもつ問題点を解消し、例えばインクジェット記録方法により印字した場合、特に普通紙に対して高い発色性を有し、光沢紙に対する光沢性に優れ、かつ、吐出安定性や目詰まり回復性にも優れるインク組成物、該インク組成物を用いたインクジェット記録方法及び印刷物を提供することを目的とする。
【課題を解決するための手段】
【０００８】
本発明者等は前記課題を解決するため、特に顔料を着色材として用いたインク組成物に関して、インクの着色材とともに添加すべきインク構成成分について鋭意検討の結果、特定の水不溶性ポリマー微粒子を分散剤とする顔料と特定組成の２種類の界面活性剤とを特定の重量比で含有させた組成とすれば前記課題が達成され、普通紙に対して高い発色性を有すると同時に、光沢紙に対して高い光沢性を有し、かつ、優れた吐出安定性や目詰まり回復性を実現できるとの知見を得て本発明に到った。
【０００９】
（１）本発明のインク組成物は、顔料と、該顔料を包含し、かつ該顔料をインク組成物中に分散可能とする水不溶性ビニルポリマーのポリマー粒子と、界面活性剤と、主溶媒としての水とを少なくとも含んでなり、前記界面活性剤が下記化学式（Ｉ）で表される化合物と、下記化学式（ＩＩ）で表される化合物とを重量比２：１〜１：４の割合の範囲で含むことを特徴とする。
【化１】
2006282759.tif 000002
【化２】
2006282759.tif 000003
【００１０】
（２）本発明のインク組成物は、前記界面活性剤が前記化学式（Ｉ）で表される化合物と、前記化学式（ＩＩ）で表される化合物とを重量比５：７〜５：１３の割合で含むことが好ましい。
【００１１】
（３）本発明のインク組成物は、前記水不溶性ビニルポリマーが、
Ａ）式（ＩＩＩ）：
【化３】
2006282759.tif 000004
（式中、Ｒ1は水素原子又はメチル基、Ｒ2は水素原子、炭素数１〜２０のアルキル基又は炭素数１〜９のアルキルフェニル基、ｍは１〜３０の数を示す）
で表されるモノマーＡ１、
式（ＩＶ）：
【化４】
2006282759.tif 000005
（式中、Ｒ1及びＲ2は前記と同じ。ｎは１〜３０の数を表す）
で表されるモノマーＡ２、
式（Ｖ）：
【化５】
2006282759.tif 000006
（式中、Ｒ1、Ｒ2、ｍ及びｎは前記と同じ。オキシエチレン基及びオキシプロピレン基は〔  〕内においてその順序は問わず、ランダムであってもブロックであってもよい）
で表されるモノマーＡ３及び
式（ＶＩ）：
【化６】
2006282759.tif 000007
（式中、Ｒ1、Ｒ2、ｍ及びｎは前記と同じ。オキシプロピレン基及びオキシテトラメチレン基は〔  〕内においてその順序は問わず、ランダムであってもブロックであってもよい）
で表されるモノマーＡ４
からなる群より選ばれた１種以上のモノマーＡと、
Ｂ）塩生成基含有モノマーと、
Ｃ）前記モノマーＡ及び前記塩生成基含有モノマーと共重合可能なモノマーを含有するモノマー組成物を重合させてなるのが好ましい。
【００１２】
（４）本発明のインク組成物は、前記共重合可能なモノマーが芳香環含有モノマー及びマクロマーからなる群より選ばれた少なくとも１種以上を含有することが好ましい。
【００１３】
（５）また、本発明のインク組成物は、芳香環含有モノマーが、スチレン、αメチルスチレン、ビニルトルエン及びビニルナフタレンからなる群より選ばれた１種以上であることが好ましい。
【００１４】
（６）本発明のインク組成物は、前記マクロマーが片方の末端に重合性官能基を有するスチレン系マクロマーであることが好ましい。
【００１５】
（７）また、本発明のインク組成物は、組成中にアルカリ金属の水酸化物、アンモニア、トリエタノールアミン、トリプロパノールアミンの群から選択される少なくとも１種のｐＨ調整剤を含むことが好ましい。
【００１６】
（８）また、本発明のインク組成物は、前記インク組成物が水溶性有機溶媒及び／又は１，２−アルカンジオールをさらに含むことが好ましい。
【００１７】
（９）さらに本発明のインク組成物は、前記水溶性有機溶媒が、水溶性のポリオール、グリコール系ブチルエーテル、ピロリドンから選択される少なくとも１種であることが好ましい。
【００１８】
（１０）本発明のインクジェット記録方法は、前記本発明のインク組成物の液滴をノズルより吐出させ、前記液滴を記録媒体に付着させることを特徴とする。
【００１９】
（１１）本発明の記録物は、前記本発明のインクジェット記録方法によって記録された記録物であることを特徴とする。
【００２０】
前記構成を有する本発明のインク組成物は、普通紙に対して高い印字品質と高い発色性と光沢紙での光沢性に優れるため、これを用いてインクジェット記録方法により印字した場合、発色性と光沢性に優れた印刷物を得ることができる上、プリンターノズルの目詰まりも解消されて吐出安定性が確保される。
【発明を実施するための最良の形態】
【００２１】
以下、本発明のインク組成物について、さらに詳細に説明する。
〔インク組成物〕
本発明のインク組成物は、［１］顔料と、［２］該顔料を包含し、かつ該顔料をインク組成物中に分散可能とする水不溶性ビニルポリマーのポリマー粒子と、［３］特定割合の下記化学式（Ｉ）で表される化合物及び下記化学式（ＩＩ）で表される化合物を含む界面活性剤と、［４］主溶媒としての水とを少なくとも含んでなることを特徴とする。
【００２２】
【化７】
2006282759.tif 000008
【化８】
2006282759.tif 000009
ここで、化合物（II）におけるｎ及びｍは、それぞれオキシエチレン基の付加モル数で、ｎ＋ｍ＝１０を満たす任意の数である。
【００２３】
［１］顔料
本発明のインク組成物に用いられる顔料としては従来からインクジェット用のインク組成物に使用されている有機顔料及び無機顔料のいずれであってもよい。また、必要に応じて、それらに体質顔料を併用することもできる。
有機顔料としては、例えば、アゾ顔料、ジアゾ顔料、フタロシアニン顔料、キナクリドン顔料、イソインドリノン顔料、ジオキサジン顔料、ペリレン顔料、ペリノン顔料、チオインジゴ顔料、アントラキノン顔料、キノフタロン顔料、ニトロ顔料、ニトロソ顔料、アニリンブラック等が挙げられる。
【００２４】
好ましい有機顔料の具体例として、イエロ−顔料では、Ｃ．Ｉ．ピグメント・イエロー７４、９３、１０９、１１０、１２８、１３８、１５０、１５１、１５４、１５５、１８０、１８５等が好ましく、特にピグメントイエロ−７４が好ましい。
マゼンタ顔料では、Ｃ．Ｉ．ピグメント・レッド１２２、２０２、２０９、Ｃ．Ｉ．ピグメント・バイオレット１９等が好ましく、特にＣ．Ｉ．ピグメント・レッド１２２及びＣ．Ｉ．ピグメント・バイオレット１９が好ましい。
シアン顔料では、Ｃ．Ｉ．ピグメント・ブルー１５、１５：１、１５：２、１５：３、１５：４、１６、６０等が好ましく、特にＣ．Ｉ．ピグメント・ブルー１５：３及び１５：４が好ましい。
さらに、イエロー、シアン、マゼンタ以外のカラーインクに用いる有機顔料として、Ｃ．Ｉ．ピグメント・グリーン７、１０、３６、３７、Ｃ．Ｉ．ピグメント・ブラウン３、５、２５、２６、Ｃ．Ｉ．ピグメント・オレンジ１、２、５、７、１３、１４、１５、１６、３４、３６、３７、Ｃ．Ｉ．ピグメントブラック１等を用いることができる。
【００２５】
無機顔料としては、例えば、カーボンブラック、金属酸化物、金属硫化物、金属塩化物等が挙げられる。これらの中では、特に黒色水系インクにおいては、カーボンブラックが好ましい。カーボンブラックとしては、ファーネスブラック、サーマルランプブラック、アセチレンブラック、チャンネルブラック等が挙げられる。
【００２６】
体質顔料としては、シリカ、炭酸カルシウム、タルク等が挙げられる。
【００２７】
［２］顔料を包含する水不溶性ビニルポリマー
（ポリマー）
本発明のインク組成物における顔料を包含する水不溶性ビニルポリマー（以下、単にポリマーともいう）としては
Ａ）前記式（ＩＩＩ）で表されるモノマーＡ１、前記式（ＩＶ）で表されるモノマーＡ２、前記式（Ｖ）で表されるモノマーＡ３及び前記式（ＶＩ）で表されるモノマーＡ４からなる群より選ばれた１種以上のモノマーＡと、
Ｂ）塩生成基含有モノマーと、
Ｃ）前記モノマーＡ及び前記塩生成基含有モノマーと共重合可能なモノマーを含有するモノマー組成物（以下、共重合可能なモノマーともいう）
を重合させたものであるのが好ましい。
【００２８】
Ａ）モノマーＡ
モノマーＡは前記式（ＩＩＩ）で表されるモノマーＡ１、前記式（ＩＶ）で表されるモノマーＡ２、前記（Ｖ）で表されるモノマーＡ３及び前記（ＶＩ）で表されるモノマーＡ４からなる群の中の１種以上が用いられる。
モノマーＡ１の具体例としては、ポリエチレングリコールモノ（メタ）アクリレート等が挙げられる。
【００２９】
モノマーＡ２の具体例としては、ポリプロピレングリコールモノ（メタ）アクリレート等が挙げられる。
【００３０】
モノマーＡ３の具体例としては、エチレングリコール・プロピレングリコール（メタ）アクリレート、ポリ（エチレングリコール・プロピレングリコール）モノ（メタ）アクリレート、オクトキシポリエチレングリコール・ポリプロピレングリコールモノ（メタ）アクリレート、オクトキシポリ（エチレングリコール・プロピレングリコール）モノ（メタ）アクリレート、ステアロキシポリエチレングリコール・ポリプロピレングリコールモノ（メタ）アクリレート、ステアロキシポリ（エチレングリコール・プロピレングリコール）モノ（メタ）アクリレート、ノニルフェノキシポリエチレングリコール・ポリプロピレングリコールモノ（メタ）アクリレート、ノニルフェノキシポリ（エチレングリコール・プロピレングリコール）モノ（メタ）アクリレート等が挙げられる。これらは、それぞれ単独で又は２種以上を混合して用いることができる。
【００３１】
モノマーＡ４の具体例としては、プロピレングリコール・テトラメチレングリコールモノ（メタ）アクリレート、ポリ（プロピレングリコール・テトラメチレングリコール）モノ（メタ）アクリレート、プロピレングリコール・ポリブチレングリコールモノ（メタ）アクリレート、ポリ（プロピレングリコール・ブチレングリコール）モノ（メタ）アクリレート等が挙げられる。これらはそれぞれ単独で又は２種以上を混合して用いることができる。
【００３２】
前記モノマーＡ１〜Ａ４（モノマーＡ）の中では、ポリエチレングリコールモノ（メタ）アクリレート、ポリプロピレングリコールモノ（メタ）アクリレート、エチレングリコール・プロピレングリコール（メタ）アクリレート及びポリ（エチレングリコール・プロピレングリコール）モノ（メタ）アクリレートは、インク粘度及び吐出性の観点から好ましい。
【００３３】
商業的に入手しうる前記モノマーＡ１〜Ａ４の例としては、新中村化学（株）製のＮＫエステルＭ−２０Ｇ、４０Ｇ、９０Ｇ、２３０Ｇ、日本油脂（株）のブレンマーＰＥシリーズ、ＰＭＥ−１００、２００、４００、１０００、ブレンマーＰＰ−１０００、ＰＰ−５００、ＰＰ−８００、ＡＰ−１５０、ＡＰ−４００、ＡＰ−５５０、ＡＰ−８００、５０ＰＥＰ−３００、７０ＰＥＰ−３５０Ｂ、ＡＥＰシリーズ、３０ＰＰＴ−８００、５０ＰＰＴ−８００、７０ＰＰＴ−８００、ＡＰＴシリーズ、１０ＰＰＢ−５００Ｂ、１０ＡＰＢ−５００Ｂ、５０ＰＯＥＰ−８００Ｂ、５０ＡＯＥＰ−８００Ｂ、ＡＳＥＰシリーズ、ＰＮＥＰシリーズ、ＰＮＰＥシリーズ、４３ＡＮＥＰ−５００、７０ＡＮＥＰ−５５０等が挙げられる。
【００３４】
また、ビニルポリマーにおける前記モノマーＡの含有量は、印字物の光沢及び高い印字濃度の観点から、好ましくは５〜４５重量％、より好ましくは５〜３５重量％である。
【００３５】
Ｂ）塩生成基含有モノマー
本発明の水不溶性ポリマーの構成成分の１つである塩生成基含有モノマーとしては、アニオン性モノマー及びカチオン性モノマーが好ましい。アニオン性モノマー及びカチオン性モノマーは、それぞれ単独で又は２種以上を混合して用いることができる。
アニオン性モノマーとしては、不飽和カルボン酸モノマー、不飽和スルホン酸モノマー、および不飽和リン酸モノマーからなる群より選ばれた一種以上が挙げられ、インク粘度及び吐出性の観点から、不飽和カルボン酸モノマーが好ましい。
【００３６】
不飽和カルボン酸モノマーの具体例としては、例えば、アクリル酸、メタクリル酸、クロトン酸、イタコン酸、マレイン酸、フマル酸、シトラコン酸、２−メタクリロイルオキシメチルコハク等が挙げられ、アクリル酸およびメタクリル酸がより好ましい。
【００３７】
カチオン性モノマーとしては、不飽和３級アミン含有ビニルモノマー及び不飽和アンモニウム塩含有ビニルモノマーからなる群より選ばれた１種以上が挙げられる。
【００３８】
不飽和３級アミン含有モノマーとしては、例えば、Ｎ，Ｎ−ジメチルアミノエチル（メタ）アクリレート、Ｎ，Ｎ−ジメチルアミノプロピル（メタ）アクリレート、Ｎ，Ｎ−ジエチルアミノエチル（メタ）アクリレート、Ｎ，Ｎ−ジメチルアミノプロピル（メタ）アクリルアミド、Ｎ，Ｎ−ジメチルアリールアミン、ビニルピロリドン、２−ビニルピリジン、４−ビニルピリジン、２−メチル−６−ビニルピリジン、５−エチル−２−ビニルピリジン等が挙げられる。これらは、それぞれ単独で又は２種以上を混合して用いることができる。
【００３９】
不飽和アンモニウム塩含有モノマーとしては、例えば、Ｎ，Ｎ−ジメチルアミノエチル（メタ）アクリレート四級化物、Ｎ，Ｎ−ジエチルアミノエチル（メタ）アクリレート四級化物、Ｎ，Ｎ−ジメチルアミノプロピル（メタ）アクリレート四級化物等が挙げられる。これらは、それぞれ単独で又は２種以上を混合して用いることができる。
【００４０】
カチオン性モノマーの中では、Ｎ，Ｎ−ジメチルアミノエチル（メタ）アクリレート、Ｎ−Ｎ−ジメチルアミノプロピル（メタ）アクリルアミド及びビニルピロリドンが好ましい。
【００４１】
ビニルポリマーにおける塩生成基含有モノマーの含有量は、分散安定性及び吐出安定性の観点から、３〜４０重量％であり、好ましくは５〜３０重量％である。
【００４２】
Ｃ）共重合可能なモノマー
共重合可能なモノマーとしては、例えば、（メタ）アクリル酸エステル、芳香環含有モノマー、マクロマー等が挙げられる。これらは、それぞれ単独で又は２種以上を混合して用いることができる。共重合可能なモノマーには、耐水性及び耐擦過性の観点から、芳香環含有モノマー及びマクロマーからなる群より選ばれた１種以上が含有されていることが好ましい。
【００４３】
（メタ）アクリル酸エステルとしては、例えば、メチル（メタ）アクリレート、エチル（メタ）アクリレート、（イソ）プロピル（メタ）アクリレート、（イソ又はターシャリー）ブチル（メタ）アクリレート、（イソ）アミル（メタ）アクリレート、シクロヘキシル（メタ）アクリレート、ベンジル（メタ）アクリレート、２−エチルヘキシル（メタ）アクリレート、（イソ）オクチル（メタ）アクリレート、（イソ）デシル（メタ）アクリレート、（イソ）ドデシル（メタ）アクリレート、（イソ）ステアリル（メタ）アクリレート等のエステル部分が炭素数１〜１８のアルキル基である（メタ）アクリル酸エステル類が挙げられ、これらは、それぞれ単独で又は２種以上を混合して用いることができる。
【００４４】
なお、前記（イソ又はターシャリー）及び（イソ）は、これらの基が存在している場合とそうでない場合の双方を意味し、これらの基が存在していない場合には、ノルマルを示す。
【００４５】
芳香環含有モノマーは、耐水性の観点から、スチレン、ビニルナフタレン、α―メチルスチレン、ビニルトルエン、エチルビニルベンゼン、４−ビニルビフェニル、１，１−ジフェニルエチレン、ベンジル（メタ）アクリレート、フェノキシエチル（メタ）アクリレート、２−ヒドロキシ−３−フェノキシプロピルアクリレート、２−メタクリロイロキシエチル−２−ヒドロキシプロピルフタレート、２−アクリロイロキシエチルフタル酸及びネオペンチルグリコールアクリル酸安息香酸エステルからなる群より選ばれた１種以上が好ましい。これらの中ではスチレン、α−メチルスチレン、ビニルトルエン及びビニルナフタレンからなる群より選ばれた１種以上が、耐水性及び耐擦過性の観点からより好ましい。
【００４６】
マクロマーの代表例としては、片末端に重合性官能基を有し、好ましくは数平均分子量が５００〜５０００００、より好ましくは１０００〜１００００であるマクロマーが挙げられる。
【００４７】
マクロマーの具体例としては、片末端に重合性官能基を有するスチレン系マクロマー、片末端に重合性官能基を有するシリコーン系マクロマー、片末端に重合性官能基を有するメチルメタクリレート系マクロマー、片末端に重合性官能基を有するスチレン・アクリロニトリル系マクロマー、片末端に重合性官能基を有するブチルアクリレート系マクロマー、片末端に重合性官能基を有するイソブチルメタクリレート系マクロマー等が挙げられる。これらの中では、ビニルポリマーに着色剤を十分に含有させる観点から、片末端に重合性官能基を有するスチレン系マクロマーが好ましい。
【００４８】
片末端に重合性官能基を有するスチレン系マクロマーとしては、片末端に重合性官能基を有するスチレン単独重合体及び片末端に重合性官能基を有する、スチレンと他のモノマーとの共重合体が挙げられる。
【００４９】
片末端に重合性官能基を有する、スチレンと他のモノマーとの共重合体において、他のモノマーとしては、アクリロニトリル等が挙げられる。また、そのスチレンの含有量は、顔料が十分にビニルポリマーに含有されるようにする観点から、好ましくは６０重量％以上、より好ましくは７０重量％以上である。
【００５０】
片末端に重合性官能基を有するスチレン系マクロマーの中では、片末端に重合性官能基としてアクリロイルオキシ基又はメタクリロイルオキシ基を有するスチレン系マクロマーが好ましい。
【００５１】
商業的に入手しうるスチレン系マクロマーとしては、例えば、東亜合成（株）製のＡＳ−６、ＡＳ−６Ｓ、ＡＮ−６、ＡＮ−６Ｓ、ＨＳ−６Ｓ、ＨＳ−６等が挙げられる。
【００５２】
ビニルポリマーにおける共重合可能なモノマーの含有量は、印字濃度及び耐水性の観点から、１５〜８７重量％、好ましくは１５〜７５重量％である。
【００５３】
また、ビニルポリマーにおける芳香環含有モノマーの含有量は、耐水性、耐擦過性、インク粘度及び吐出安定性の観点から、好ましくは０．１〜７０重量％、より好ましくは１〜５０重量％である。
【００５４】
ビニルポリマーにおけるマクロマーの含有量は、耐水性及び耐擦過性の観点から、好ましくは０．１〜４０重量％、より好ましくは１〜３０重量％である。
【００５５】
以上の前記のＡ）モノマーＡ、Ｂ）塩生成基含有モノマー、およびＣ）共重合可能なモノマーを重合させてなるビニルモノマーにおける、各モノマーの存在量は、モノマーＡが５〜４５重量％（好ましくは５〜３５重量％）、塩生成基含有モノマーが３〜４０重量％（好ましくは５〜３０重量％）、共重合可能なモノマーが１５〜８７重量％（好ましくは１５〜７５重量％）である。
ビニルポリマーの重量平均分子量は、印字濃度と吐出安定性の観点から、好ましくは３，０００〜３００，０００、より好ましくは５，０００〜２００，０００である。
【００５６】
（顔料を包含するポリマー粒子分散液の調製）
本発明において用いられる顔料を包含したポリマー粒子分散液は、具体的には、例えば特開２００１−２４７８１０号公報に記載の方法によって調製することができる。例えば、以下の工程により好ましく調製することができる。すなわち、
（ｉ）水溶性有機溶媒に溶解した前記ポリマー溶液と、顔料と、必要により中和剤とを混合して、溶剤分散液を調製する工程、
（ｉｉ）得られた分散液を水相に展開して水性の懸濁液を調製する転相乳化工程、及び
（ｉｉｉ）溶剤分散液調製時に添加してある水溶性有機溶媒を蒸留して除き、顔料をポリマー粒子で包含する工程を経て製造される。
【００５７】
中和剤は、適宜決定されてよいが、アルカリとしては、トリメチルアミン、トリエチルアミンなどの三級アミン類、アンモニア、水酸化ナトリウム、水酸化カリウムなどがあげられる。また、酸としては、塩酸、硫酸などの無機塩基、酢酸、プロピオン酸、乳酸、コハク酸、グリコール酸、グルコン酸、グリセリン酸などの有機酸が利用可能である。
【００５８】
有機溶媒としては、水溶性有機溶媒が好ましく、メタノール、エタノール、イソプロパノールなどのアルコール類、アセトン、メチルエチルケトン、ジエチルケトン、メチルイソブチルケトンなどのケトン類、ジブチルエーテル、テトラヒドロフラン、ジオキサンなどのエーテル類などが挙げられる。
【００５９】
また、顔料をポリマーで包含する工程は分散機を利用でき、ボールミル、サンドミル、アトライター、ロールミル、アジテーターミル、ヘンシェルミキサー、コロイドミル、超音波ホモジナイザー、ジェットミル、オングミルなどの分散機を用いて分散する。より好ましくは、分散メディアの破砕片等が混入しにくい高圧ホモジナイザーが挙げられる。
【００６０】
このようにして得られたポリマー粒子の粒径は、好ましくは２５〜２５０ｎｍ程度であり、より好ましくは３０〜１７５ｎｍ程度である。
【００６１】
これらの顔料と、それを包含するポリマーの重量比は、５：９５〜９５：５が好ましく、１０：９０〜９０：１０がより好ましい。顔料の添加量は、ポリマーに包含された形態で、かつ顔料のみの重量基準で、好ましくは、インク組成物全量に対して、０．５〜１５重量％であり、より好ましくは１〜１０重量％である。
【００６２】
［３］界面活性剤
本発明のインク組成物には、少なくとも前記化学式（Ｉ）で表される化合物（以下、「化合物（Ｉ）」という）及び前記化学式（II）で表される化合物（以下、「化合物（II）」という）からなる界面活性剤が用いられる。なお、化合物（II）におけるｎ及びｍは、それぞれオキシエチレン基の付加モル数で、ｎ＋ｍ＝１０を満たす任意の数である。
【００６３】
本発明では前記水不溶性ポリマー粒子と組合わせて用いる場合、親水性親油性バランス（ＨＬＢ）値の低い化合物（Ｉ）とＨＬＢ値の高い化合物（ＩＩ）を併用し、かつその両化合物を重量比２：１〜１：４、より好ましくは５：７〜５：１３の範囲で含有させることにより、普通紙に対する発色性の向上、目詰まり回復性及び吐出安定性がともに向上したインク組成物とすることができる。前記水不溶性ビニルポリマーが疎水性基と親水性基とを有しており、実質的にインク組成物中において溶解しておらず、水溶媒中では疎水性基と親水性基中のバランスの中での分散均衡状態にある。本発明のインク組成物では、インク組成物中にＨＬＢ値の低い化合物（Ｉ）とＨＬＢ値の高い化合物（ＩＩ）とを特定重量比で含有させることによって、その均衡状態を保持させることで、普通紙に対する発色性の向上と吐出安定性、目詰まり回復性の向上を得ることができる。
化合物（Ｉ）と化合物（ＩＩ）の総添加量は適宜決定されてよいが、インク組成物に対して０．０３〜５重量％とするのが好ましく、０．３〜３重量％とするのがより好ましい。
【００６４】
前記化合物（Ｉ）としては、オルフィンＳＴＧ（商品名、日信化学社製）、サーフィノール１０４（商品名、Air Products and Chemicals Inc.製）等の市販品を用いることができる。また、前記化合物（II）としては、サーフィノール４００シリーズ（商品名、Air Products and Chemicals Inc.製）、オルフィンＥ１０１０（商品名、日信化学社製）等の市販品を用いることができる。
【００６５】
［４］水
本発明のインク組成物は、主溶媒として水を含んでなる。水は、イオン交換水、限外濾過水、逆浸透水、蒸留水等の純水、または超純水を用いることができる。また、紫外線照射、または過酸化水素添加などにより滅菌した水を用いることにより、インク組成物を長期保存する場合にカビまたはバクテリアの発生を防止することができるので好適である。
【００６６】
［５］インク組成物のpH調整剤
本発明によるインク組成物は、光沢紙への光沢性を向上させるという点で、ｐＨ調整剤をさらに含んでなることが好ましい。ｐＨ調整剤の具体例としては、水酸化リチウム、水酸化カリウム、水酸化ナトリウム等のアルカリ金属の水酸化物、アンモニア、トリエタノールアミン、トリプロパノールアミン、ジエタノールアミン、モノエタノールアミン等のアミン類等が挙げられ、好ましくはアルカリ金属の水酸化物、アンモニア、トリエタノールアミン、トリプロパノールアミン、およびこれらの混合物からなる群から選択されるものが挙げられる。ｐＨ調整剤を添加することにより、インク組成物のｐＨが８．０〜１１．０に調整されることが好ましい。インク組成物のｐＨがこの範囲に調整されることにより、インクジェットプリンタを構成する材料等に悪影響を及ぼさず、またインク組成物の記録ヘッドの目詰まりを有効に防止することができ、かつ、光沢紙上での光沢をさらに向上させることができる。
【００６７】
［６］水溶性有機溶媒
本発明によるインク組成物は、水溶性有機溶媒を含んでなることが好ましい。水溶性有機溶媒は、主として、インク組成物の浸透剤、保湿剤、粘度調整剤等として機能するものである。水溶性有機溶媒の具体例としては、グリセリン、１，２，６−ヘキサントリオール、トリメチロールプロパン、エチレングリコール、プロピレングリコール、ジエチレングリコール、トリエチレングリコール、テトラエチレングリコール、ペンタエチレンフリコール、ジプロピレングリコール、２−ブテンー１，４−ジオール、２−エチル−１，３−ヘキサンジオール、２−メチル−２，４−ペンタンジオール、１，２−オクタンジオール、１，２−ヘキサンジオール、１，２−ペンタンジオール、４−メチル−１，２−ペンタンジオール等の多価アルコール類、グルコース、マンノース、フルクトース、リボース、キシロース、アラビノース、ガラクトース、アルドン酸、グルシトール、ソルビット、マルトース、セロビオース、ラクトース、スクロース、トレハロース、マルトトリオース等の糖類、糖アルコール類、ヒアルロン酸類、尿素類等のいわゆる固体湿潤剤、エタノール、メタノール、ブタノール、プロパノール、イソプロパノールなどの炭素数１〜４のアルキルアルコール類、エチレングリコールモノメチルエーテル、エチレングリコールモノエチルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｔ−ブチルエーテル、１−メチル−１−メトキシブタノール、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｉｓｏ−プロピルエーテルなどのグリコールエーテル類、２−ピロリドン、N−メチル−２−ピロリドン、１，３−ジメチル−２−イミダゾリジノン、ホルムアミド、アセトアミド、ジメチルスルホキシド、ソルビット、ソルビタン、アセチン、ジアセチン、トリアセチン、スルホラン等が挙げられ、これらの一種または二種以上を使用することができる。
【００６８】
本発明の好ましい態様によれば、当該インク組成物は、水溶性のポリオール、グリコール系ブチルエーテル、ピロリドンおよびこれらの混合物からなる群から選択されるものが好ましく、より好ましく水溶性のポリオールと、グリコール系ブチルエーテルと、ピロリドンとの組合せが好ましい。この組合せをインク組成物に添加すると、インク組成物の印刷品質、吐出安定性、目詰まり防止等の信頼性を向上させることができる。
水溶性のポリオールの好ましい具体例としては、エチレングリコール、ジエチレングリコール、トリエチレングリコール、テトラエチレングリコール、プロピレングリコール、ジプロピレングリコール、トリプロピレングリコール、ポリエチレングリコール、１，３−プロピレングリコール、イソプロピレングリコール、イソブチレングリコール、１，４−ブタンジオール、１ ，３−ブタンジオール、１，５−ペンタンジオール、１，６−ヘキサンジオール、グリセリン、メソエリスリトール、ペンタエリスリトール、チオジグリコール、トリメチロールプロパン、トリメチロールエタン、１，２，６−ヘキサントリオール、トリメチロールエタン、トリメチロールプロパン、ペンタエリスリトール等が挙げられ、より好ましくは、ジエチレングリコール、トリエチレングリコール、１，５−ペンタンジオール、グリセリン、トリメチロールプロパンである。これらは二種以上を併用しても良い。
【００６９】
グリコール系ブチルエーテルの好ましい具体例としては、エチレングルコールモノ−ｎ−ブチルエーテル、ジエチレングリコールモノ−ｎ−ブチルエーテル、トリエチレングリコールモノ−ｎ−ブチルエーテル、プロピレングリコールモノ−ｎ−ブチルエーテル、またはジプロピレングリコールモノ−ｎ−ブチルエーテル等が挙げられ、より好ましくは、エチレングリコールモノ−ｎ−ブチルエーテル、トリエチレングリコールモノ−ｎ−ブチルエーテルである。これらは二種以上を併用しても良い。
ピロリドンの好ましい具体例としては、２−ピロリドン、N−メチル−２−ピロリドン等が挙げられ、より好ましくは、２−ピロリドンである。これらは併用しても良い。
水溶性有機溶媒の添加量は、好ましくは、インク組成物の全量に対して、０．２５〜１５重量％であり、より好ましくは０．５〜１０重量％である。
【００７０】
［７］１，２−アルカンジオール
本発明において、インク組成物は、１，２−アルカンジオールをさらに含んでなることが好ましい。
１，２−アルカンジオールとしては、その炭素数が４〜１０の１，２−アルカンジオールから選択されるものが好ましく、より好ましくは、１，２−ヘキサンジオール、または１，２−ペンタンジオールであり、さらに好ましくは、１，２−ヘキサンジオールである。
１，２−アルカンジオールの添加量は、好ましくは、インク組成物の全量に対して、０．２５〜１５ 重量％であり、より好ましくは０．５〜１０重量％である。
【００７１】
［８］その他の成分
本発明によるインク組成物は、必要に応じて、ｐＨ緩衝剤、酸化防止剤、紫外線吸収剤、防腐または防カビ剤、キレート化剤等が添加されてよい。
ｐＨ緩衝剤の具体例としては、コリジン、イミダゾール、燐酸、３−（Ｎ−モルホリノ）プロパンスルホン酸、トリス（ヒドロキシメチル）アミノメタン、ほう酸等が挙げられる。
酸化防止剤または紫外線吸収剤の具体例としては、アロハネート、メチルアロハネートなどのアロハネート類、ビウレット、ジメチルビウレット、テトラメチルビウレットなどのビウレット類等、Ｌ−アスコルビン酸およびその塩等、チバガイギー社製のＴｉｎｕｖｉｎ３２８、９００、 １１３０、３８４、２９２、１２３、１４４、６２２、７７０、２９２、Ｉｒｇａｃｏｒ２５２、１５３、Ｉｒｇａｎｏｘ１０１０、１０７６、１０３５、ＭＤ１０２４等、あるいはランタニドの酸化物等が挙げられる。
【００７２】
防腐剤または防かび剤の具体例としては、安息香酸ナトリウム、ペンタクロロフェノールナトリウム、２−ピリジンチオール−１−オキサイドナトリウム、ソルビン酸ナトリウム、デヒドロ酢酸ナトリウム、１，２−ジベンジソチアゾリン−３−オン（Ａｖｅｃｉａ社のプロキセルＣＲＬ、プロキセルＢＤＮ、プロキセルＧＸＬ、プロキセルＸＬ−２、プロキセルＴＮ）等が挙げられる。キレート剤の具体例としては、エチレンジアミン四酢酸（ＥＤＴＡ）が挙げられる。
【００７３】
（インク組成物の調製）
本発明によるインク組成物は、それぞれ所定量の前記した成分（［１］顔料、［２］該顔料を包含し、かつ該顔料をインク組成物中に分散可能とする水不溶性ビニルポリマーのポリマー粒子、［３］前記化学式（Ｉ）で表される化合物及び前記化学式（ＩＩ）で表される化合物を含む界面活性剤、［４］主溶媒としての水と、これにさらに必要に応じて添加される添加剤）を、分散／混合機（例えば、ボールミル、サンドミル、アトライター、バスケットミル、ロールミル等）に供給し、分散させることにより調製される。本発明の好ましい態様によれば、前記した分散／混合機により得られたインク原液をメンブランフィルターやメッシュフィルター等のフィルターを用いて濾過し、粗大粒子を除去することが好ましい。
【００７４】
〔インクジェット記録方法及び記録物〕
本発明のインク組成物はペン等の筆記具類、スタンプ等に好適に使用することができるが、インクジェット記録用インク組成物としてさらに好適に使用できる。本発明においてインクジェット記録方式とは、インク組成物を微細なノズルより液滴として吐出して、その液滴を記録媒体に付着させる方式を意味する。具体的に以下に説明する。
【００７５】
第一の方法としては、静電吸引方式があり、この方式はノズルとノズルの前方に置いた加速電極の間に強電界を印可し、ノズルからインクを液滴状で連続的に噴射させ、インク滴が偏向電極間を飛翔する間に印刷情報信号を偏向電極に与えて記録する方式、あるいはインク滴を偏向することなく印刷情報信号に対応して噴射させる方式である。
第二の方法としては、小型ポンプでインク液に圧力を加え、ノズルを水晶振動子等で機械的に振動させることにより、強制的にインク滴を噴射させる方式である。噴射したインク滴は噴射と同時に帯電させ、インク滴が偏向電極間を飛翔する間に印刷情報信号を偏向電極に与えて記録する。
【００７６】
第三の方法は圧電素子を用いる方式であり、インク液に圧電素子で圧力と印刷情報信号を同時に加え、インク滴を噴射・記録させる方式である。
第四の方式は熱エネルギーの作用によりインク液を急激に体積膨張させる方式であり、インク液を印刷情報信号に従って微小電極で加熱発泡させ、インク滴を噴射・記録させる方式である。
以上のいずれの方式も本発明のインクを用いたインクジェット記録方法に使用することができる。
【００７７】
また、本発明の記録物は前記本発明のインクジェット記録方法により紙などの印刷媒体に記録された記録物であり、高い発色性及び光沢紙での光沢性に優れた、高い印字品質の記録物が得られる。
【実施例】
【００７８】
次に実施例により本発明を説明するが、本発明はこれらに制限されるものではない。
〔実施例〕
［ビニルポリマーの調製］
反応容器内に、メチルエチルケトン２０重量部、２−メルカプトエタノール（重合連鎖移動剤）０．０３重量部、及び表１に示す各モノマーの量（重量部）のうちのそれぞれ１０重量％ずつを入れて混合し、窒素ガス置換を十分に行い、これらの混合溶液を得た。
一方これとは別に、滴下ロート中に、表１に示す各モノマーの量（重量部）のうちの残りの９０重量％ずつを仕込み、次いで２−メルカプトエタノール（重合連鎖移動剤）０．２７重量部、メチルエチルケトン６０重量部及び２，２’−アゾビス（２，４−ジメチルバレロニトリル）１．２重量部を入れて混合し、十分に窒素ガス置換を行い、混合溶液を得た。
窒素雰囲気下、反応容器内の混合溶液を攪拌しながら６５℃ まで昇温し、滴下ロート中の混合溶液を３時間かけて徐々に反応容器内に滴下した。滴下終了後、その混合溶液の液温を６５℃で２時間維持した後、２，２’−アゾビス（２，４−ジメチルバレロニトリル）０．３重量部をメチルエチルケトン５重量部に溶解した溶液を該混合溶液に加え、更に６５℃で２時間、７０℃で２時間熟成させ、ビニルポリマー１及び２の各溶液を得た。
【００７９】
得られたポリマー溶液の一部を、減圧下で１０５℃で２時間乾燥させ、溶媒を除去することによって単離し、標準物質としてポリスチレン、溶媒として６０ｍｍｏｌ／Ｌのリン酸及び５０ｍｍｏｌ／Ｌのリチウムブロマイド含有ジメチルホルムアミドを用いたゲルパーミエーションクロマトグラフィーにより重量平均分子量を測定した。その結果をこのビニルポリマー合成用原料とその配合比、及び中和度とともに表１に示す。なお、表１の各モノマーの配合比を示す数値は、ビニルポリマーの重量平均分子量と中和度以外は、いずれも重量部である。
【００８０】
【表１】
2006282759.tif 000010
【００８１】
なお、表１に示す各化合物の詳細は、以下のとおりである。
(1)  ポリエチレングリコールモノメタクリレート
（新中村化学（株）製、商品名：ＮＫエステルM−230G、前記化学式（I）におい
て、ｍが２３、Ｒ1及びＲ2がメチル基である化合物）
(2)  ポリプロピレングリコールモノメタクリレート
（日本油脂（株）製、商品名：ブレンマーPP-500、前記式（II）において、ｎ＝９、
Ｒ1がメチル基、Ｒ2が水素原子である化合物）
(3)  ポリ（エチレングリコール・プロピレングリコール）モノメタクリレート
（日本油脂（株）製、商品名：ブレンマー50PEP-300、前記式（III）において、ｍが
３．５、ｎが２．５、Ｒ１がメチル基、Ｒ２が水素原子であり、オキシプロピレン
基とオキシエチレン基とがランダム付加したモノマーである化合物）
(4)  スチレンマクロマー
（東亜合成（株）製、商品名：AS-6S（スチレンマクロマー）、数平均分子量：６００
０、重合性官能基：メタクロイルオキシ基）
【００８２】
［顔料分散液の調製］
（イエロー顔料分散液Ｙ１の調製）
メチルエチルケトン４５重量部に表１のビニルポリマー１を７．５重量部溶解させて、その中に２０％の水酸化ナトリウム水溶液（中和剤）を所定量加えて塩生成基を中和し、さらに顔料としてＣ．Ｉ．ピグメントイエロー７４を２０重量部加えてビーズミルで２時間混練した。
このようにして得られた混練物にイオン交換水１２０重量部を加えて攪拌した後、減圧下、６０℃でメチルエチルケトンを除去し、さらに一部の水を除去することにより、固形分濃度が２０重量％の顔料分散液Ｙ１を得た。
【００８３】
（マゼンタ顔料分散液M１の調製）
メチルエチルケトン４５重量部に表１のビニルポリマー１を７．５重量部ではなく５重量部溶解させたことと、顔料として２０重量部のＣ．Ｉ．ピグメントイエロー７４に代えて２０重量部のＣ．Ｉ．ピグメントバイオレット１９を用いたこと以外は前記のイエロー顔料分散液Ｙ１と同様にして固形分濃度が２０重量％の顔料分散液Ｍ１を得た。
【００８４】
（シアン顔料分散液Ｃ１の調製）
表１のビニルポリマーを７．５重量部ではなく、１２．５重量部用い、顔料として２０重量部のＣ．Ｉ．ピグメントイエロー７４に代えて１２．５重量部のＣ．Ｉ．ピグメントブルー１５：４を用いた以外は前記のイエロー顔料分散液と同様にして固形分濃度２０重量％のシアン顔料分散液Ｃ１を得た。
【００８５】
（イエロー顔料分散液Ｙ２、マゼンタ顔料分散液Ｍ２及びシアン顔料分散液Ｃ１の調製）
表１のビニルポリマー１に代えてビニルポリマー２を用いた以外は、前記のイエロー顔料分散液Ｙ１と同様にして固形分濃度２０重量％のイエロー顔料分散液Ｙ２を得た。
また、表１のビニルポリマー１に代えてビニルポリマー２を用いた以外は、前記のマゼンタ顔料分散液Ｍ１と同様にしてマゼンタ顔料分散液Ｍ２を得た。
さらに、表１のビニルポリマー１に代えてビニルポリマー２を用いた以外は、前記のシアン顔料分散液Ｃ１と同様にしてシアン顔料分散液Ｃ２を得た。
【００８６】
［インク組成物の調製］
前記のようにして調製した各顔料分散液（Ｙ１、Ｙ２、Ｍ１、Ｍ２、Ｃ１及びＣ２）と各溶剤と超純水とを、下記の表２に示した配合比（重量％）で混合して、２時間攪拌した。引き続いて孔径が約８μｍのメンブランフィルター（商品名、日本ミリポア・リミテッド社製）を用いて濾過し、実施例１〜１０及び比較例１〜５のインク組成物を調製した。
【００８７】
【表２】
2006282759.tif 000011
【００８８】
【表３】
2006282759.tif 000012
【００８９】
［インク組成物の評価］
得られた実施例１〜１０及び比較例１〜５の各インク組成物について、以下の各試験を行ってその特性を評価した。その結果を下記の表３に示す。
評価１；印字濃度試験
印字濃度の評価は、インクジェットプリンターＰＸ−Ｇ９００（商品名、セイコーエプソン社製）を用いて、Xerox 4024 に７２０ｄｐｉ×７２０ｄｐｉで単色のベタ印字を行い、２５℃で２４時間放置後、記録面の印字濃度をSpectrolino（商品名、グレクダマクベス社製）を用いて測定することにより行った。各記録紙ごとに５回の測定値の平均を採った値を算出し、下記の基準で評価した。
Ａ：印字濃度が１．２以上。
Ｂ：印字濃度が１．１以上で１．２未満。
Ｃ：印字濃度が１．０以上で１．１未満。
【００９０】
評価２；光沢性試験
前記プリンタを用いて、写真用紙〈光沢〉（商品名、セイコーエプソン社製）に１４４０dpi×７２０dpi で単色のべた印字を行い、２５℃で２４時間放置後、入射角２０度における記録面の鏡面光沢度を、光沢計GM-268（商品名、コニカミノルタセンシング社製）を用いて測定することにより行った。記録紙ごとに５回の平均を採った値を算出し、下記の基準で評価を行った。
Ａ：鏡面光沢度が６０以上。
Ｂ：鏡面光沢度が５５以上で６０未満。
Ｃ：鏡面光沢度が５０以上で５５未満。
Ｄ：鏡面光沢度が５０未満。
【００９１】
評価３：吐出安定性試験
インクジェットプリンターＰＸ−Ａ５５０（商品名、セイコーエプソン社製）を用いて、得られたインク組成物をインクカートリッジに充填し、前記プリンタに装着して１０分間連続して印字し、全ノズルが正常に吐出することを確認した後、温度４０℃の環境下で長時間、前記と同様の写真用紙〈光沢〉に連続印刷を行った。各インク組成物について、印刷の際のドット抜け及びインクの飛び散りの有無を観察し、下記の判定基準によって吐出安定性を評価した。
なお、１ドット当たりの吐出インク重量は３０ｎｇとし、解像度は３６０dpi×３６０dpiの出力とした。
Ａ：４時間経過後でも、ドット抜け又はインクの飛び散りの発生がない。
Ｂ：３時間経過後に、ドット抜け又はインクの飛び散りの発生が確認できた。
Ｃ：２時間経過後に、ドット抜け又はインクの飛び散りの発生が確認できた。
Ｄ：１時間以内で、ドット抜け又はインクの飛び散りの発生があった。
【００９２】
評価４：目詰まり回復性試験
前記プリンター PX-A550 を用いて、得られたインク組成物をインクカートリッジに充填して前記プリンターに装着し、１０分間連続して印字し、全ノズルが正常に吐出することを確認した後、プリンターを停止し、前記インクカートリッジをプリンターから抜き取り、さらにキャップをせずに温度４０℃の環境下で１週間放置した。放置後、同一のインク組成物を充填したインクカートリッジを装着し、全ノズルが放置前と同等に吐出するまでクリーニング動作を繰り返し、下記の判定基準により目詰まり回復性を評価した。
Ａ：０〜２回のクリーニングで全ノズルが回復した。
Ｂ：３〜５回のクリーニングで全ノズルが回復した。
Ｃ：６回のクリーニングでは全ノズルが回復できなかった。
【００９３】
【表４】
2006282759.tif 000013
【００９４】
表３からわかるように、本発明のインク組成物（実施例１〜１０のインク組成物）は、印字濃度、光沢性、吐出安定性及び目詰まり回復性の全ての評価項目について、優れた特性を示していることがわかる。
【産業上の利用可能性】
【００９５】
本発明の水性インクは被印刷物に印字や描画を記録した際、普通紙に対する高い発色性と光沢紙に対する光沢性に優れ、かつ、吐出安定性とプリンターヘッドの目詰まり回復性にも優れるため、インクジェット記録方法等による印刷のためのプリンター用インクとして好適に用いられる。